СПОСОБ ОСАЖДЕНИЯ ПОКРЫТИЙ НА ТВЕРДОСПЛАВНУЮ ИЛИ МЕТАЛЛОКЕРАМИЧЕСКУЮ ПОДЛОЖКУ И ТВЕРДОСПЛАВНЫЙ ИЛИ МЕТАЛЛОКЕРАМИЧЕСКИЙ КОРПУС С НАНЕСЕННЫМ ПОКРЫТИЕМ

1. Способ нанесения покрытия на твердосплавную или керамическую подложку путем физического осаждения покрытий из паровой фазы, отличающийся тем, что полностью спеченная подложка без дополнительной промежуточной обработки до проведения процесса физического осаждения покрытий из паровой фазы подвергается струйной очистке с использованием порошкового абразивного материала до тех пор, пока остаточное напряжение в зоне подложки, прилегающей к поверхности, в основном, по меньшей мере, не станет равным остаточному напряжению, присутствующему в одном или первом слое нанесенном путем физического осаждения покрытий из паровой фазы.
2. Способ по п.1, отличающийся тем, что частицы абразивного материала имеют максимальный диаметр 600 мкм, предпочтительно не более 150 мкм и более предпочтительно не более 100 мкм.
3. Способ по п.1, отличающийся тем, что подложку обрабатывают с использованием способа сухой струйной обработки.
4. Способ по п.1, отличающийся тем, что частицы абразивного материала имеют в основном, по меньшей мере, округленную форму.
5. Способ по п.1, отличающийся тем, что используемый абразивный материал представляет собой сталь, полученную распылением под давлением, чугунные гранулы, порошки тяжелых металлов или выполненных из них сплавов, стекло, корунд, твердосплавные гранулы и (или) устойчивую к разрыву керамику.
5
5
5
5
6. Способ п.1, отличающийся тем, что абразивный материал или абразивные материалы направляют на подложку с помощью сжатого воздуха, давление которого составляет, как минимум, от 1,0·10 до 10·10 Па, предпочтительно от 1,5·10 до 3,5·10 Па.
7. Способ по п.1, отличающийся тем, что абразивный материал направляют перпендикулярно поверхности подложки.
2
3
8. Способ по п.1, отличающийся тем, что после струйной обработки на подложку наносят один или несколько слоев, выполненных из карбида, нитрида, карбонитрида, оксида или оксикарбонитрида элементов IVa-VIa групп периодической таблицы, либо из АlО, AITiN или AIN, в котором толщина каждого отдельного слоя находится в пределах от 0,1 до 10 мкм, и общая толщина составляет менее 20 мкм.
9. Твердосплавный или металлокерамический корпус, снабженный покрытием, отличающийся тем, что остаточное напряжение в зонах подложки, прилегающих к поверхности, в основном равно остаточному напряжению одного, либо в случае нескольких слоев, первого слоя, нанесенного путем физического осаждения покрытий из паровой фазы.
10. Твердосплавный или металлокерамический корпус, снабженный покрытием по п.9, отличающийся тем, что корпус представляет собой режущий инструмент.